(57)【要約】      （修正有）【課題】高ガンマプライムニッケル基超合金、その使用、ならびに溶接、３Ｄ付加製造、鋳造、及び熱間形成によりタービンエンジン構成要素を製造する方法の提供。【解決手段】超合金は、重量％で、９．０〜１０．５％のＣｒ、２０〜２２％のＣｏ、１．０〜１．４％のＭｏ、５．０〜５．８％のＷ、２．０〜６．０％のＴａ、３．０〜６．５％のＡｌ、０．２〜０．５％のＨｆ、０．０１〜０．１６％のＣ、１．５〜３．５％のＲｅ、０〜１．０％のＧｅ、０〜０．２％のＹ、０〜１％のＳｉ、０〜０．０１５％のＢ、及び不純物を伴う差引のニッケルを含む。【選択図】図１
2020070487.tif 000002
【特許請求の範囲】
【請求項１】
重量％で：
―  ９．０から１０．５％までのクロム、
―  約２０から２２％までのコバルト、
―  １．０から１．４％までのモリブデン、
―  ５．０から５．８％までのタングステン、
―  ２．０から６．０％までのタンタル、
―  ３．０から６．５％までのアルミニウム、
―  ０．２から１．５％までのハフニウム、
―  ０から１．０％までのゲルマニウム、
―  ０．２％から０までのイットリウム、
―  ０から１．０％までのケイ素、
―  ０から０．０１５％までのホウ素、
―  ０．０１から０．１６％までの炭素、
―  １．５から３．５％までのレニウム、及び
―  不純物を伴う差引のニッケルを含む高ガンマプライムニッケル基超合金。
【請求項２】
ゲルマニウム及びケイ素の全含有量が０．９〜１．１重量％の範囲である、請求項１に記載の高ガンマプライムニッケル基超合金。
【請求項３】
請求項１又は２の何れか一項に記載の高ガンマプライムニッケル基超合金を、溶接ワイヤ、溶接粉末、又はタービンエンジン構成要素の材料として使用する方法。
【請求項４】
請求項１又は２の何れか一項に記載の高ガンマプライムニッケル基超合金を使用するステップを含む、タービンエンジン構成要素を製造する方法。
【請求項５】
ａ）  鋳造、
ｂ）  ２１９０〜２２９０ｏＦ（約１１９８．８９〜１２５４．４４℃）で１〜２時間のアニーリング、
ｃ）  １５００〜１８００ｏＦ（約８１５．５６〜９８２．２２℃）での塑性変形による熱間形成、
ｄ）  １９７５〜２０５０ｏＦ（約１０７９．４４〜１１２１．１１℃）で２〜４時間の一次時効処理、及び
ｅ）  １３００〜１５００ｏＦ（約７０４．４４〜８１５．５６℃）で１６〜２４時間の二次時効処理、の中から選択される一つ又は複数のステップを含む、請求項４に記載のタービンエンジン構成要素を製造する方法。
【請求項６】
２１９０ｏＦ（約１１９８．８９℃）から２２９０ｏＦ（約１２５４．４４℃）までの温度範囲で１〜２時間のアニーリング、１９７５ｏＦ（約１０７９．４４℃）から２０５０ｏＦ（約１１２１．１１℃）までの温度範囲で２〜４時間の一次時効処理、及び１３００ｏＦ（約７０４．４４℃）から１５００ｏＦ（約８１５．５６℃）までの温度範囲で１６〜２４時間の二次時効処理の中から選択される熱処理を含む、請求項５に記載のタービンエンジン構成要素を製造する方法。
【請求項７】
１５００〜１８００ｏＦ（約８１５．５６〜９８２．２２℃）の温度で熱間形成する前記ステップに先立って、２２００〜２２９０ｏＦ（約１２０４．４４〜１２５４．４４℃）の温度、１５〜２０ＫＳＩ（約１０３．４５〜１３７．９３ＭＰａ）の圧力で２〜６時間の高温静水圧処理のさらなるステップを含む、請求項５に記載のタービンエンジン構成要素を製造する方法。
【請求項８】
５〜８０％の塑性変形による熱間形成を含む、請求項５に記載のタービンエンジン構成要素を製造する方法。
【請求項９】
前記一次時効処理の温度が前記タービンエンジン構成要素の使用温度超から選択される、請求項５に記載のタービンエンジン構成要素を製造する方法。
【請求項１０】
ａ）  それぞれ（７０〜８０）重量％及び（２０〜３０）重量％の量の少なくとも二つの異種のニッケル基粉末及びコバルト基粉末を含む粉末混合物の、溶接プール中での溶融及び堆積により溶融溶接するステップであって：
前記ニッケル基粉末が、重量％で：
−  ６から８％までのクロム、
−  １１から１２％までのコバルト、
−  １．３から１．６％までのモリブデン、
−  ４．５から５％までのタングステン、
−  ２．０から６．４％までのタンタル、
−  ３．０から６．５％までのアルミニウム、
−  ０．２から１．５％までのハフニウム、
−  ２．５から３％までのレニウム、
−  ０から１．０％までのゲルマニウム、
−  ０から１％までのケイ素、
−  ０から０．２％までのイットリウム、
−  ０から０．０１５％までのホウ素、及び
−  不純物を伴う差引のＮｉを含み、そして
前記コバルト基粉末が、重量％で：
−  １４から１８％までのニッケル、
−  １９から２１％までのクロム、
−  ８から１０％までのタングステン、
−  ３から６．５％までのアルミニウム、
−  ０から１．０％までのゲルマニウム、
−  ０から１％までのケイ素、
−  ０から０．４５％までのイットリウム、
−  ０から１．５％までのハフニウム、及び
―  不純物を伴う差引のＣｏを含むステップと；
ｂ）  予めプログラムされた溶接経路のとおりに前記溶接プールを徐々に凝固、移動させて、請求項１に記載の高ガンマプライムニッケル基超合金と同一化学組成を有する溶接ビーズを形成するステップとを含む、請求項４に記載のタービンエンジン構成要素を製造する方法。
【請求項１１】
前記溶融溶接が、レーザビーム、プラズマアーク、マイクロプラズマ、電子ビーム溶接の中から選択される、請求項１０に記載のタービンエンジン構成要素を製造する方法。
【請求項１２】
前記高静水圧、アニーリング、時効処理、又は前記アニーリング及び前記時効処理の組み合わせの中から選択される溶接後熱処理をさらに含む、請求項１０に記載のタービンエンジン構成要素を製造する方法。
【請求項１３】
溶接後熱処理の後に、要求される幾何学構造に加工するステップをさらに含む、請求項１２に記載のタービンエンジン構成要素を製造する方法。
【請求項１４】
非破壊試験のステップをさらに含む、請求項１３に記載のタービンエンジン構成要素を製造する方法。
【請求項１５】
前記粉末混合物が、ニッケル基粉末及びコバルト基粉末を含むプレアロイ粉末配合物の形態、又は溶接の最中に前記溶接プール中で直接混合される異種のニッケル基粉末及びコバルト基粉末の形態である、請求項１０に記載のタービンエンジン構成要素を製造する方法。
【請求項１６】
前記タービンエンジン構成要素が３Ｄ付加製造法により製造される、請求項１０〜１５の何れか一項に記載のタービンエンジン構成要素を製造する方法。
【請求項１７】
請求項４〜１６の何れか一項に記載の方法により得られるタービンエンジン構成要素。
【発明の詳細な説明】
【技術分野】
【０００１】
本発明の高ガンマプライム（γ’）ニッケル基超合金は、鋳造及び熱間形成による、タービンエンジン構成要素及びその他の物品の製造にだけでなく、レーザビーム（ＬＢＷ）、プラズマ（ＰＡＷ）、マイクロプラズマ（ＭＰＷ）、電子ビーム（ＥＢＷ）溶接、及び３Ｄ付加製造に使用することができる。
【背景技術】
【０００２】
航空用及び工業用タービンエンジンの大部分のタービンブレードは、酸化特性及びクリープ特性の独自の組み合わせを有するニッケル基高ガンマ−プライム（γ’）超合金から製造されている。しかしながら、高γ’超合金の顕著な特性にもかかわらず、エンジン構成要素は、タービンエンジンの動作の最中に生じるクリープ及び熱機械的疲労による亀裂、酸化、及び高温腐食損傷に起因して様々な溶接修復が必要となることが多い。異種のコバルト基マール７２（Ｍｅｒｌ  ７２）（Ｍ７２）、ニッケル基ルネ１４２（Ｒｅｎｅ  １４２）（Ｒ１４２）、及びルネ８０（Ｒ８０）溶接材料は、１９８０年代から高（ＨＰＴ）及び低（ＬＰＴ）圧タービンブレードの修復に使用されてきたが、これは、ゴンチャロフら（Ａ．  Ｇｏｎｔｃｈａｒｏｖ  ｅｔ  ａｌ，  ＧＴ２０１８−７５８６２，  “Ａｄｖａｎｃｅｄ  Ｗｅｌｄｉｎｇ  Ｍａｔｅｒｉａｌｓ  ａｎｄ  Ｔｅｃｈｎｏｌｏｇｉｅｓ  ｆｏｒ  Ｒｅｐａｉｒ  ｏｆ  Ｔｕｒｂｉｎｅ  Ｅｎｇｉｎｅ  Ｃｏｍｐｏｎｅｎｔｓ  ｍａｎｕｆａｃｔｕｒｅｄ  ｏｆ  Ｈｉｇｈ  Ｇａｍｍａ  Ｐｒｉｍｅ  Ｎｉｃｋｅｌ  Ｂａｓｅｄ  Ｓｕｐｅｒａｌｌｏｙｓ”，  Ｐｒｏｃｅｅｄｉｎｇｓ  ｏｆ  ＡＳＭＥ  Ｔｕｒｂｏ  Ｅｘｐｏ  ２０１８：  Ｔｕｒｂｉｎｅ  Ｔｅｃｈｎｉｃａｌ  Ｃｏｎｆｅｒｅｎｃｅ  ａｎｄ  Ｅｘｐｏｓｉｔｉｏｎ，  ＧＴ２０１８，  Ｊｕｎｅ  １１−１５，  ２０１８，  Ｏｓｌｏ，  Ｎｏｒｗａｙ  （さらにＧＴ２０１８−７５８６２））を参照されたい。
【０００３】
コバルト基Ｍ７２は、優れた溶接性、延性、及び耐酸化性を有するものの、ＧＴ２０１８−７５８６２及び実施例１に示されているとおり、≧１８００ｏＦ（約９６８．３３℃）の温度でクリープ特性が低く、この結果として、早期のＨＰＴブレード故障、及び計画にないエンジン撤去が生じていた。低いクリープ特性は、大部分のコバルト基合金、及び高いコバルト含有量を有するニッケル基超合金に典型的である。その一方、高γ’ニッケル基Ｒ１４２溶接ワイヤで、６．８重量％のＣｒ―１２重量％のＣｏ―１．５重量％のＭｏ―４．９重量％のＷ―６．４重量％のＴａ―６．１重量％―１．５重量％のＨｆ―２．８重量％のＲｅを含むものが、アール・Ｗ・ロス（Ｅａｒｌ  Ｗ．  Ｒｏｓｓ）及びケビン・Ｓ・オハラ（Ｋｅｖｉｎ  Ｓ．  Ｏ’Ｈａｒａ）（“Ｒｅｎｅ  １４２：  Ｈｉｇｈ  Ｓｔｒｅｎｇｔｈ，  Ｏｘｉｄａｔｉｏｎ  Ｒｅｓｉｓｔａｎｃｅ  ＤＳ  Ｔｕｒｂｉｎｅ  Ａｉｒｆｏｉｌ  Ａｌｌｏｙ”，  Ｓｕｐｅｒａｌｌｏｙｓ  １９９２，  ｐｐ．  ２５７  −  ２６５）により開示され、そして米国特許第４，１６９，７４２号明細書のとおりの、１０〜１３重量％のＣｏ、３〜１０重量％のＣｒ、０．５〜２重量％のＭｏ、３〜７重量％のＷ、０．５〜１０重量％のＲｅ、５〜６重量％のＡｌ、５〜７重量％のＴａ、０．５〜２重量％のＨｆ、０．０１〜０．１５重量％のＣ、０．００５〜０．０５重量％のＢ、０〜０．１重量％のＺｒと、差引のニッケルを含む高ガンマプライムニッケル基超合金を基にして作り出されているが、これは、優れたクリープ特性を有するものの、溶接性は極端に貧弱である。Ｒ１４２を用いたタービンエンジン構成要素の限定的な溶接修復が、エンジン構成要素を高温に予熱して行われており、これは、ディクラン・Ａ・バルハンコら（Ｄｉｋｒａｎ  Ａ．  Ｂａｒｈａｎｋｏ  ｅｔ  ａｌ，  “Ｄｅｖｅｌｏｐｍｅｎｔ  ｏｆ  Ｂｌａｄｅ  Ｔｉｐ  Ｒｅｐａｉｒ  ｆｏｒ  ＳＧＴ−７００  Ｔｕｒｂｉｎｅ  Ｂｌａｄｅ  Ｓｔａｇｅ  １，  Ｗｉｔｈ  Ｏｘｉｄａｔｉｏｎ  Ｒｅｓｉｓｔａｎｔ  Ｗｅｌｄ  Ａｌｌｏｙ”，  Ｐｒｏｃｅｅｄｉｎｇｓ  ｏｆ  ＡＳＭＥ  Ｔｕｒｂｏ  Ｅｘｐｏ  ２０１８，  Ｔｕｒｂｏｍａｃｈｉｎｅｒｙ  Ｔｅｃｈｎｉｃａｌ  Ｃｏｎｆｅｒｅｎｃｅ  ａｎｄ  Ｅｘｐｏｓｉｔｉｏｎ，  ＧＴ２０１８，  Ｊｕｎｅ  １１−１５，  ２０１８，  Ｏｓｌｏ，  Ｎｏｒｗａｙ）、及び先に引用したＧＴ２０１８−７５８６２の論文においてアレクサンドル・ゴンチャロフら（Ａｌｅｘａｎｄｒｅ  Ｇｏｎｔｃｈａｒｏｖ  ｅｔ  ａｌ）により示されているとおりである。しかしながら、予熱をもってしても、Ｒ１４２溶接部は、３Ｄ付加製造にＲ１４２を使用するには不可能となるような、貧弱な延性及び微小亀裂への高い性向を示した。
【０００４】
Ｎｉ−１５％のＣｒ−９．５％のＣｏ−５％のＴｉ−４％のＷ−４％のＭｏ−３％のＡｌ−０．１７％のＣを含む、米国特許第３，６１５，３７６号明細書のとおりの化学組成を有するニッケル基超合金Ｒ８０は、さらに良好な溶接性を有するが耐酸化性は貧弱であり、Ｒ１４２及びＭ７２を置き換えることはできない。
【０００５】
Ｃｏ含有量を２０〜３０％にまで高めた、中国特許第１０５４９２６３９号明細書、加国特許第２８００４４０２号明細書、米国特許第４，２８８，２４７号明細書、米国特許第７，０１４，７２３号明細書、米国特許第８，９９２，６６９号明細書、及び米国特許第８，９９２，７００号明細書に開示されたニッケル基超合金も、潜在的にさらに良好な溶接性にもかかわらず、≧１８００ｏＦ（約９６８．３３℃）で機械的特性が不充分であることに起因して、高ガンマプライムＲ１４２超合金を置き換えることはできない。
【０００６】
それゆえ、タービンエンジン構成要素の修復及び３Ｄ  ＡＭ向けに、亀裂のない溶接部を周囲温度で単結晶（ＳＸ）材料上に生成することのできる、新しい、高い耐酸化性、高い強度、及び延性の高ガンマプライムニッケル基超合金を開発することに本質的な要望が存在する。
【発明の概要】
【０００７】
発明者らは、重量％で：９．０から１０．５％までのＣｒ、２０から２２％までのＣｏ、１．０から１．４％までのＭｏ、５．０から５．８％までのＷ、２．０から６．０％までのＴａ、３．０から６．５％までのＡｌ、０．２から１．５％までのＨｆ、０．０１から０．１６％までのＣ、０から１．０％までのＧｅ、０から１．０重量％までのＳｉ、０から０．２重量％までのＹ、０から０．０１５重量％までのＢ、１．５から３．５重量％までのＲｅ、及び不純物を伴う差引のニッケルを含む高ガンマプライムニッケル基超合金が、周囲温度での優れた溶接性、機械的特性と酸化特性との良好な組み合わせを有し、溶融溶接によるタービンエンジン構成要素の様々な修復に、そして３Ｄ  ＡＭ、鋳造、及び熱間形成によるタービンエンジン構成要素の製造に使用できることを見出した。
【０００８】
高ガンマプライムニッケル基超合金の別の好ましい実施形態は、０．９から１．１重量％までの範囲にあるゲルマニウム及びケイ素の全量を含む。
【０００９】
現在の超合金の好ましい実施形態は、溶接ワイヤ、溶接粉末、等軸又は一方向凝固したタービンエンジン構成要素、修復されたタービンエンジン構成要素、及び熱間形成により製造された物品の中から選択される。
【００１０】
本発明の別の実施形態によれば、タービンエンジン構成要素を製造する方法が提供され、この方法は、本発明の高ガンマプライムニッケル基超合金を使用するステップを含む。
【００１１】
本明細書では、「タービンエンジン構成要素を製造する」とは、原材料から製造すること、及び／又は古いタービンエンジン構成要素を修復してそれを新品として使用できるようにすることを指す。
【００１２】
好ましい化学組成を有する本発明の超合金から製造されたタービンエンジン構成要素及びその他の物品は、熱処理に通したものであり、この処理は、Ｒ１４２超合金の熱処理とは異なっていて、２１９０ｏＦ（約１１９８．８９℃）から２２９０ｏＦ（約１２５４．４４℃）までの温度範囲で１〜２時間のアニーリング、１９７５ｏＦ（約１０７９．４４℃）から２０５０ｏＦ（約１１２１．１１℃）までの温度範囲で２〜４時間の一次時効処理、及び１３００ｏＦ（約７０４．４４℃）から１５００ｏＦ（約８１５．５６℃）までの温度範囲で１６〜２４時間の二次時効処理を含んでおり、γ’相の析出が生じる時効処理により、開発された超合金の機械的特性を最大にすることを目的としている。
【００１３】
鋳造によりタービンエンジン構成要素を製造する好ましい実施形態は、アニーリングに先立って、２２００〜２２９０ｏＦ（約１２０４．４４〜１２５４．４４℃）の温度、１５〜２０ＫＳＩ（約１０３．４５〜１３７．９３ＭＰａ）の圧力で２〜６時間、インゴットを高温静水圧処理するさらなるステップを含む。
【００１４】
別の好ましい実施形態のとおりのタービンエンジン構成要素の製造は、２１９０ｏＦ（約１１９８．８９℃）から２２９０ｏＦ（約１２５４．４４℃）までの１〜２時間のインゴットのアニーリングに続いて、１５００ｏＦ（約８１５．５６℃）から１８００ｏＦ（約９６８．３３℃）までの温度範囲を用いた５〜８０％の塑性変形による熱間形成と、１９７５〜２０５０ｏＦ（約１０７９．４４〜１１２１．１１℃）で２〜４時間のタービンエンジン構成要素の一次時効処理、及び１３００〜１５００ｏＦ（約７０４．４４〜８１５．５６℃）で１６〜２４時間の二次時効処理を含む最終的な熱処理との、少なくとも二つの引き続くステップを含む。
【００１５】
熱間形成により製造されたタービンエンジン構成要素の再結晶化を回避するためには、これらのタービンエンジン構成要素の使用温度は、一次時効処理の温度未満から選択される。
【００１６】
その他の好ましい実施形態に準拠して、タービンエンジン構成要素を製造する方法は、溶接プール中にそれぞれ（７０〜８０）重量％及び（２０〜３０）重量％の量の少なくとも二つの異種のニッケル基粉末及びコバルト基粉末を含む粉末混合物の溶融及び堆積による、レーザビーム、プラズマアーク、マイクロプラズマ、及び電子ビーム溶接の中から好ましくは選択された溶融溶接のステップであって、ニッケル基粉末が、重量％で：
−  ６から８％までのクロム、
−  １１から１２％までのコバルト、
−  １．３から１．６％までのモリブデン、
−  ４．５から５％までのタングステン、
−  ２．０から６．４％までのタンタル、
−  ３．０から６．５％までのアルミニウム、
−  ０．２から１．５％までのハフニウム、
−  ２．５から３までのレニウム％、
−  ０から１．０％までのゲルマニウム、
−  ０から１％のケイ素、
−  ０から０．２％のイットリウム、
−  ０から０．０１５％までのホウ素、及び
−  不純物を伴う差引のＮｉを含み、そして
コバルト基粉末が、重量％で：
−  １４から１８％までのニッケル、
−  １９から２１％までのクロム、
−  ８から１０％までのタングステン、
−  ３から６．５％までのアルミニウム、
−  ０から１．０％までのゲルマニウム、
−  ０から１％までのケイ素、
−  ０から０．４５％までのイットリウム、
−  ０から１．５％までのハフニウム、及び
−  不純物を伴う差引のＣｏ；
を含むステップと、予めプログラムされた溶接経路のとおりに溶接プールを徐々に移動、凝固させ、これにより、本発明の超合金と同一の化学構成を有する溶接ビーズを形成するステップと；高静水圧、アニーリング、時効処理、又はアニーリングと時効処理との組み合わせの中から選択された溶接後熱処理のステップと；要求される幾何学構造への加工、及び非破壊試験のステップと、を含む。
【００１７】
上記の好ましい実施形態を実行するために、粉末混合物は、異種のニッケル基粉末及びコバルト基粉末を含むプレアロイ粉末配合物、又は溶接の最中に溶接プール中で直接混合されるニッケル基粉末及びコバルト基粉末の中から選択される。
【図面の簡単な説明】
【００１８】
【図１】図１はアニールされたそして時効処理された条件での本発明の鋳造超合金の微小構造であり：    ａ）  凝固の最中にジグザク状の結晶粒界の形成；    ｂ）  時効熱処理の最中の立方体状γ’相の析出を示す。
【図２】図２は時効処理された条件での押出された棒の微小構造であり：    ａ）  押出及び一次再結晶の最中の真っ直ぐな粒界を有する等軸結晶粒の形成；    ｂ）  時効熱処理の最中のγ’相の析出を示す。
【図３】図３は室温で製造されたＬＢＷ溶接部の微小構造であり：    ａ）  １７００〜１８００ｏＦ（約９２６．６７〜９８２．２２℃）への予熱とともにＧＴＡＷ溶接を使用して溶接生成されたルネ１４２における微小亀裂の形成；    ｂ）  本発明の超合金から製造された溶接粉末を用いＬＢＷを使用して周囲温度で生成された欠陥のない多層溶接肉盛りを示す。
【図４】図４はＰＷＡ１４８４  ＳＸ基材（基金属）上に周囲温度でＬＢＷを使用して生成された欠陥のない多層溶接肉盛りの微小構造であり：    ａ）  溶接されたままの条件での溶接金属と基金属との亀裂のない溶融；    ｂ）  ＰＷＨＴ時効熱処理の後の溶接金属におけるγ’相の析出を示す。
【図５】図５は溶接金属から製造された引張試験試料におけるいくつかの合金元素の破壊及びＥＤＳマッピング（分布）であって、微細な立方体状Ｔａ−Ｈｆ基金属間粒子の樹間析出を示しており：    ａ）  ＳＥＭを使用して製造された溶接金属引張試験試料の延性破壊；    ｂ）  タンタルの分布；    ｃ）  ハフニウムの分布である。
【図６】図６は本発明の超合金のゲルマニウムを含まない実施形態から製造された破面検査引張試験試料であり：    ａ）  引張試験試料の延性ディンプル（ｄｉｍｐｌｅ）破壊及びディンプルの底部での立方体状Ｔａ−Ｈｆ基金属間粒子を示す破面写真；    ｂ）  ａ）と同一であるがさらに高倍率であり、ＥＤＳ用に典型的な粒子（スペクトル１及び２）の選択及び印付けをしてあるもの；    ｃ）  スペクトル１と印付けされた粒子の化学分析結果及び４６．５％のＴａ―３７．３％のＨｆ―９．５％のＮｉ―４．１％のＣｏ―１．８％のＣｒを含む選択された粒子の化学組成である。
【図７】図７はルネ８０基材上に本発明の超合金を使用して製造された溶接の微小構造であり：    ａ）  「溶接されたままの」条件で溶接部に形成された樹状構造；    ｂ）  好ましい実施形態のとおりのアニーリング及び時効処理ＰＷＨＴ後の溶融線に隣接する溶接金属及び基材料の微小構造である。
【図８】図８は周囲温度で曲げ試験に通した溶接金属試験試料の破面写真であり、試料の延性破壊を示す。
【図９】図９は０．８５重量％のゲルマニウムから成る本発明の超合金の本発明の実施形態から製造し、１８００ｏＦ（約９６８．３３℃）での引張試験に通した溶接試料の破面写真であり：    ａ）  Ｔａ−Ｈｆ基金属間粒子の形態の交替；    ｂ）  ａ）と同一であるがさらに高倍率であり、ＥＤＳ用に典型的なＴａ−Ｈｆ粒子を選択してあるもの；    ｃ）  図９ａにマップデータ１９と印付けされた粒子の表面上のＴａ及びＨｆのマッピングであって、この粒子にＴａ及びＨｆが顕著に濃集しているのを示すもの、を示す。
【図１０】図１０は異種のニッケル基粉末及びコバルト基粉末を含む粉末配合物を使用して製造されたＬＢＷ溶接部の微小構造であり：    ａ）  溶接プールの凝固の最中の樹状構造の形成；    ｂ）  好ましい実施形態のとおりの均質化アニーリングとその後の時効処理の最中のデンドライトの溶解を示す。
【００１９】
標準的な頭字語及び主要な定義
ＡＳＴＭ  ―  米国試験材料協会
ＨＰＴ  ―  高圧タービン
ＬＰＴ  ―  低圧タービン
ＮＤＴ  ―  非破壊試験
ＮＧＶ  ―  ノズル・ガイド・ベイン（Ｎｏｚｚｌｅ  Ｇｉｄｅ  Ｖａｎｅ）
ＰＷＨＴ  ―  溶接後熱処理
ＵＴＳ  ―  最大抗張力
ＳＲＴ  ―  応力破壊試験
ＬＢＷ  ―  レーザビーム溶接
ＭＰＷ  ―  マイクロプラズマ溶接
ＧＴＡＷ  ―  ガスタングステンアーク溶接
ＥＢＷ  ―  電子ビーム溶接
ＰＡＷ  ―  プラズマアーク溶接
ＳＸ  ―  単結晶材料
ＢＭ  ―  基材料
３Ｄ  ＡＭ  ―  三次元付加製造
ＳＥＭ  ―  走査型電子顕微鏡
ＥＤＳ  ―  エネルギー分散型Ｘ線分光法
ＩＰＭ  ―  インチ毎分（約２．５４ｃｍ／分）
ＦＰＩ  ―  蛍光浸透探傷検査
【００２０】
ニッケル基超合金  ―  タービンエンジン構成要素、並びに優れた機械的強度及び溶融温度の０．９倍までの高温でのクリープ（応力下でゆっくりと移動又は変形する固体材料の傾向）耐性；良好な表面安定性、酸化腐食耐性を発揮するその他の物品の製造に使用される、金属性材料である。析出強化超合金は典型的には、ニッケル―アルミニウム又はチタン―アルミニウム基γ’相の析出を伴うオーステナイト系面心立方晶格子を有するマトリクスを有する。超合金は、タービンエンジン構成要素の製造に使用されることがほとんどである。
【００２１】
熱間形成  ―  熱間形成は、熱間加工としても公知であり、材料が充分な延性を有するかなりの高温で圧力下、金属を成形する工程である。
【００２２】
高ガンマプライムニッケル基超合金  ―  アルミニウム若しくはチタンの何れかの合金元素を、又はアルミニウム及びチタンの合金元素全体を、３重量％から１２重量％まで含むニッケル基超合金である。
【００２３】
レーザビーム（電子ビーム、ガスタングステンアーク、及びプラズマアーク）溶接  ―  溶接材料とともに又は溶接材料なしに、継ぎ目又は基材料上に衝突する集中したコヒーレント光ビーム（電子ビーム、又は電気アークをそれぞれ）を当てることから得られる熱を用いて材料の合体を生成する溶接工程である。
溶接性  ―  課された条件下で材料が溶接されて、特定の好適な構造になる、そしてその意図された用途に対して満足にふるまう能力。
構造的なタービンエンジン構成要素  ―  仕様条件においてエンジン完全性を保証する、様々な筐体、フレーム、ノズル・ガイド・ベイン・リング（ｎｏｚｚｌｅ  ｇｕｉｄｅ  ｖａｎｅ  ｒｉｎｇ）、及びその他のステータ（ｓｔａｔｏｒ）部品。
基材料  ―  エンジン構成要素及び試験試料の材料である。
エネルギー分散型Ｘ線分光法（ＥＤＳ）  ―  試料の元素分析又は化学特性評価に使用される分析技術である。
【発明を実施するための形態】
【００２４】
本発明の材料は、析出強化高γ’超合金に属し、高量のアルミニウムを含んでおり、アルミニウムは周知のガンマプライム形成元素である。
【００２５】
強度、延性、耐酸化性、及び溶接性の独自の組み合わせは、オーステナイト系延性γ相マトリクスにおける、大体積の高強度γ’金属間Ｎｉ３Ａｌ相及びＴａ−Ｈｆ立方体状金属間粒子の析出に帰され、このマトリクスは、ニッケル中、Ｃｏ、Ｃｒ、Ｍｏ、Ｗ、Ｒｅの固溶体であって、すべての合金元素の比が最適化されているものである。開発された超合金のγ’相の分率体積は、時効処理された条件で４８．５から４９．５体積％まで変動することが見出された。
【００２６】
本発明の超合金の機械的特性を評価するためのインゴットを、アルゴン中でのトリプル・アーク・リメルト（ｔｒｉｐｌｅ  ａｒｃ  ｒｅ−ｍｅｌｔ）に続いて、好ましい実施形態のとおりのアニーリング及び時効熱処理により、生成した。
【００２７】
溶接ワイヤを、温度１６００〜１８００ｏＦ（約８７１．１１〜９８２．２２℃）でのインゴットのマルチステップ押出に続いて、表面酸化物を除去する酸洗いにより、製造した。
【００２８】
直径４５μｍの溶接粉末を、アルゴン中、インゴットのガス原子化により生成した。
【００２９】
本発明の析出強化超合金の機械的特性を最大化することを目的として、２１９０ｏＦ（約１１９８．８９℃）から２２９０ｏＦ（約１２５４．４４℃）までの温度範囲で１〜２時間の均質化アニーリング、続いて１９７５ｏＦ（約１０７９．４４℃）から２０５０ｏＦ（約１１２１．１１℃）までの温度範囲で２〜４時間の一次時効処理、及び１３００ｏＦ（約７０４．４４℃）から１５００ｏＦ（約８１５．５６℃）までの温度範囲で１６〜２４時間の二次時効処理を含む、特別な熱処理を開発した。この熱処理は、Ｒ１４２超合金の熱処理に頻繁に使用される熱処理とは異なっており、ルネ１４２についてはＷ・ロス及びケビン・Ｓ・オハラ（“Ｒｅｎｅ  １４２：  Ｈｉｇｈ  Ｓｔｒｅｎｇｔｈ，  Ｏｘｉｄａｔｉｏｎ  Ｒｅｓｉｓｔａｎｃｅ  ＤＳ  Ｔｕｒｂｉｎｅ  Ａｉｒｆｏｉｌ  Ａｌｌｏｙ”，  Ｓｕｐｅｒａｌｌｏｙｓ  １９９２，  ｐｐ．  ２５７  −  ２６５）を参照されたい。
【００３０】
タービンエンジン構成要素のＰＷＨＴ熱処理用パラメータは用途に依存する。ＨＰＴ、ＬＰＴ、ＮＧＶ、ならびに鋳造及び３Ｄ  ＡＭにより製造されたタービンエンジンのその他の非回転構成要素についての最適な熱処理パラメータが、２２５０〜２２９０ｏＦ（約１２３２．２２〜１２５４．４４℃）の温度範囲で２時間のアニーリング、続いて、１１００〜１１２０ｏＦ（約５９３．３３〜６０４．４４℃）で２時間の一次時効処理、及び１４８０〜１５００ｏＦ（約８０４．４４〜８１５．５６℃）の温度で２４時間の二次時効処理を含むことが見出された。
【００３１】
単結晶超合金から製造された、及び／又は本発明の溶接ワイヤ又は溶接粉末を使用して溶接により修復されたＨＰＴ及びＬＰＴタービンブレードの熱処理用のＰＷＨＴパラメータは、基材料の再結晶化を回避するために、それぞれ、１９７５ｏＦ（約１０７９．４４℃）から１９９５ｏＦ（約１０９０．５６℃）で４時間、及び１３００ｏＦ（約７０４．４４℃）から１３２５ｏＦ（約７１８．３３℃）までの温度範囲で１６時間の一次及び二次時効処理を含む。熱間形成により本発明の超合金から製造されたタービンエンジン構成要素の熱処理はまた、基材料の再結晶化を防止するための上に開示されたパラメータを使用する、一次及び二次時効処理のみを含む。
【００３２】
熱間形成により本発明の超合金から製造されたタービンエンジン構成要素の使用温度は、一次時効処理温度未満から選択したが、これは、使用条件での基材料の再結晶化及び機械的特性の劣化を排除するのを目的としていた。
【００３３】
押出の前の、又は好ましい実施形態のとおりの鋳造によるタービンエンジン構成要素の製造の後のインゴットのアニーリングが、均質化を生じさせ、その一方で時効処理が、γ’相の析出に起因する優れた強度の形成に極めて重要な役割を果たす。さらに、実施例により、好ましい実施形態をより詳細に説明する。
【００３４】
実施例１
開発された超合金の高い強度及び延性の独自の組み合わせを実証するために、表１に示された、ルネ（Ｒ１４２）及びマール７２（Ｍ７２）、好ましい実施形態を用いた本発明の超合金（４２７５Ａ、４２７５Ｂ、４２７５Ｃ、及び４２７５Ｄと印付けされた試料）、並びに好ましい実施形態から逸脱した化学組成を有する超合金（４２７Ｘと印付けされた試料）から製造された試料を、アルゴン中、トリプル・アーク・リメルトに続いて、２２１５〜２２３０ｏＦ（約１２１２．７８〜１２２１．１１℃）で２時間の均質化アニーリング、２０３５〜２０５０ｏＦ（約１１１２．７８〜１１２１．１１℃）で２時間の一次時効処理、及び１１５５〜１１７０ｏＦ（約６２３．８９〜６３２．２２℃）で２４時間の二次時効処理により生成した。
【００３５】
直径０．２５５〜０．２７５インチ（約０．６４８〜０．６９９ｃｍ）の試験見本をインゴットから加工し、ＡＳＴＭ  Ｅ１９２−０４のとおり放射線試験に通した。サイズが０．００２インチ（約０．００５０８ｃｍ）を超える線状欠陥磁粉模様及び孔は許容しなかった。ゲージ径０．１７６〜０．１８０インチ（約０．４４７〜０．４５７ｃｍ）、及び長さ１．８インチ（約４．５７２ｃｍ）の小型試験試料を、ＡＳＴＭ  Ｅ−８のとおり加工した。引張試験を、最高１８００ｏＦ（約９６８．３３℃）の温度でＡＳＴＭ  Ｅ−２１のとおり実行した。
【００３６】
【表１】
2020070487.tif 000003
【００３７】
インゴットが凝固した結果、図１ａに示されたジグザク状の結晶粒界が形成されたが、これは、開発された超合金の機械的特性を増強するものである。溶接後（ＰＷＨＴ）時効熱処理の結果、図１ｂに示された高体積のγ’相の析出が生じる。
【００３８】
延性オーステナイト系マトリクスにおいて大体積の高強度γ’相が析出することで、高い強度及び延性の所望の組み合わせが形成される結果となり、これは表２に示されるとおりである。本発明の超合金の延性（延び）は、標準のＲ１４２試料の延性より優れていると同時に、強度はＭ７２より優れている。
【００３９】
【表２】
2020070487.tif 000004
【００４０】
実施例２
低γ’鍛造ＡＭＳ  ５６６４インコネル７１８（Ｉｎｃｏｎｅｌ  ７１８）（ＩＮ７１８）及びＡＭＳ  ５７０４ワスパロイ（Ｗａｓｐａｌｏｙ）超合金は、１２００ｏＦ（約６４８．８９℃）に達する温度での高い強度、及び良好な作業性に起因して、構造的なタービンエンジン構成要素の製造に使用されてきた。しかしながら、ＩＮ７１８及びワスパロイを１８００ｏＦ（約９６８．３３℃）までさらに加熱すると、これらの超合金の強度及び応力破壊特性（ＳＲＴ）は劇的に減少し、これは表３に示されるとおりである。
【００４１】
開発された高ガンマプライム超合金の１８００ｏＦ（約９６８．３３℃）に達する温度での強度と作業性との良好な組み合わせに起因して、開発された高ガンマプライム超合金が、熱間形成工程を利用して構造的なタービンエンジン構成要素を製造するための標準的な鍛造超合金を置き換えるには最も卓越していることが見出されている。鍛造された（熱間形成された）条件での本発明の超合金の機械的特性を見積もるために、インゴットを、好ましい実施形態のとおりに押出して、直径０．２２５インチ（約０．５７２ｃｍ）の棒を生成し、これをさらに１９５０ｏＦ（約１０６５．５６℃）の温度で４時間の一次時効処理及び１３００ｏＦ（約７０４．４４℃）で２４時間の二次時効処理に通した。
【００４２】
長さ１．８インチ（約４．５７２ｃｍ）でゲージ径０．１５８〜０．１６２インチ（約０．４０１〜０．４１１ｃｍ）の小型試験試料を、ＡＳＴＭ  Ｅ−８のとおりに加工した。引張試験を、７０ｏＦ（約２１．１１℃）でＡＳＴＭ  Ｅ−８とおりに、そして１２００ｏＦ（約６４８．８９℃）及び１８００ｏＦ（約９６８．３３℃）でＡＳＴＭ  Ｅ−２１のとおりに実行した。応力破壊試験を、ＡＳＴＭ  Ｅ−１３９のとおりに１２００ｏＦ（約６４８．８９℃）、１３５０ｏＦ（約７３２．２２℃）、及び１８００ｏＦ（約９６８．３３℃）の温度で実行した。
【００４３】
高温で本発明の超合金を押出した結果、図２ａに示された真っ直ぐな結晶粒界を有する等軸構造が形成されたが、これらの結晶粒界は、図１ａに示された、インゴットの凝固の最中に形成されたジグザク状の粒界とは異なるものであった。一次時効熱処理の結果、図２ｂに示されたγ’相の析出が生じた。
【００４４】
実験により見出されたとおり、開発された超合金のＵＴＳ及びＳＲＴ特性は、１８００ｏＦ（約９６８．３３℃）まで、インコネル７１８及びワスパロイのＵＴＳ及びＳＲＴより優れていたが、これらはそれぞれ、表３及び４に示すとおりである。
【００４５】
【表３】
2020070487.tif 000005
【００４６】
表４  熱間形成された（押出された）棒のＳＲＴ特性
【００４７】
【表４】
2020070487.tif 000006
【００４８】
本発明の超合金は、高い強度、延性、及び作業性の組み合わせのおかげで、熱間形成によるタービンエンジン構成要素の製造に最も卓越したものとなる。
【００４９】
実施例３
手作業でのＧＴＡＷ及び自動のＬＢＷ溶接を使用して単結晶材料から製造されたタービンエンジン構成要素の修復をシミュレートするために試験試料を生成したが、これは、開発された超合金をそれぞれ溶接ワイヤ及び溶接粉末の形態で使用して、そして１７００〜１８００ｏＦ（約９２６．６７〜９６８．３３℃）への予熱を用いたＧＴＡＷ、及び周囲温度でのＬＢＷについては、標準のルネ１４２溶接ワイヤを使用して、行った。
【００５０】
予熱を、ルネ１４２溶接ワイヤを用いるＧＴＡＷに使用して、引張試験及びＳＲＴ試験用の試料を生成したが、その理由は、周囲温度での溶接の結果、図３ａに示されたとおり、ルネ１４２溶接部の広範な亀裂が形成される結果となったためである。
【００５１】
本発明の超合金から製造された溶接粉末を用いたマルチパスＬＢＷ（ｍｕｌｔｉ  ｐａｓｓ  ＬＢＷ）、及び本発明の超合金から製造された溶接ワイヤを用いたＧＴＡＷを周囲温度で実行して、ＬＢＷ４２７５及びＧＴＡＷ４２７５と印付けされた溶接試料を生成するようにした。溶接部には亀裂がなかった。これらの試料の典型的な微小構造を、図３ｂ及び図４ａに示す。
【００５２】
溶接部の溶接後熱処理は、ＰＷＡ１４８４  ＳＸ材料から製造されたＨＰＴブレードの再結晶化を排除するため、２２００ｏＦ（約１２０４．４４℃）で２時間の均質化アニーリング、続いて、１９７５〜１９９５ｏＦ（約１０７９．４４〜１０９０．５６℃）で４時間の一次時効処理、及び１３００〜１３２０ｏＦ（約７０４．４４〜７１５．５６℃）で１６時間の二次時効処理を含んでいた結果、分率体積が４９．２体積％の、図４ｂに示されたγ’相の析出が生じた。
【００５３】
厚さ０．０５０インチ（約０．１２７ｃｍ）の平坦な小型「全溶接金属」試料を、ＡＳＴＭ  Ｅ−８のとおりに生成し、ＡＳＴＭ  Ｅ−２１のとおりに１８００ｏＦ（約９６８．３３℃）で引張試験に、そしてＡＳＴＭ  Ｅ−１３９のとおりに１８００ｏＦ（約９６８．３３℃）、２２ＫＳＩ（約１５１．７２ＭＰａ）の応力でＳＲＴに通した。
【００５４】
【表５】
2020070487.tif 000007
【００５５】
表５から、以下のとおり、本発明の超合金から生成されたＬＢＷ及びＧＴＡＷ溶接部の延性及びＳＲＴ特性は、基準のルネ１４２溶接部の特性より優れていた。
【００５６】
ルネ１４２溶接部の低い引張及びＳＲＴ特性は、図３ａに示された微小亀裂の形成に帰された。
【００５７】
開発された超合金の良好な延性及び溶接性だけでなく高い引張及びクリープ特性は、図５及び６に示された、ガンママトリクスの延性Ｎｉ―Ｃｒ―Ｃｏ―Ｒｅ―Ｗ―Ｍｏ固溶体における高体積の高強度立方体状γ’相の析出、及び微細な立方体状Ｔａ−Ｈｆ基金属間粒子の樹間析出に帰された。
【００５８】
実施例４
ゲルマニウムは、米国特許第２９０１３７４号明細書のとおりにＮｉ―（５〜４０）重量％のＣｒ―（１５〜４０）重量％のＧｅを含むニッケル基ロウ付け材料が１９５４年に発明されたにもかかわらす、Ｎｉ基超合金の製造には使用されてこなかった。ゲルマニウムは、高温での強度に影響するはずの融点降下剤であるにもかかわらず、我々は、表１において４２７５Ｃと印付けされた本発明の超合金にゲルマニウムを０．８５重量％まで添加すると溶接性が改善し、図７に示されたとおり、欠陥のない溶接部がルネ８０上に生成されたことを見出した。
【００５９】
試験試料の溶接は、７５〜８０Ａの溶接電流、９〜１０Ｖの電圧、及び１〜１．２ｉｐｍ（インチ／分）（約２．５４〜３．０５ｃｍ／分）の溶接スピードで、手作業で行った。溶接後、試料は、２１９０ｏＦ（約１１９８．８９℃）で２時間のアニーリング、１９７５ｏＦ（約１０７９．４４℃）で２時間の一次時効処理、続いて、１５５０ｏＦ（約８４３．３３℃）で１６時間の二次時効処理を含む熱処理に通した。試験用の引張試験試料は、基材料及び溶接部からＡＳＴＭ  Ｅ−８のとおりに加工し、１８００ｏＦ（約９６８．３３℃）での引張試験に通した。
【００６０】
溶接金属を、周囲温度でＡＳＴＭ  Ｅ−１９０のとおり半型曲げ試験にも通した。
【００６１】
上記に加えて、ルネ８０及び本発明の超合金から製造された円柱状試料を、２０５０ｏＦ（約１１２１．１１℃）で５００時間のサイクル酸化試験に通した。各サイクルの持続期間は、２０５０ｏＦ（約１１２１．１１℃）で５０分間の曝露、続いて、１０分間の、約７００ｏＦ（約３７１．１１℃）への冷却と２０５０ｏＦ（約１１２１．１１℃）への再加熱とを含む、１時間であった。
【００６２】
実験により見出されたとおり、溶接された継ぎ目及び溶接金属の強度及び耐酸化性は、ルネ８０基材料より優れていたが、これは表６Ａ及び６Ｂに示されるとおりである。
【００６３】
【表６】
2020070487.tif 000008
【００６４】
表６Ｂ  ２０５０ｏＦ（約１１２１．１１℃）でのルネ８０及び本発明の超合金の酸化特性
【００６５】
【表７】
2020070487.tif 000009
【００６６】
溶接金属から製造された曲げ試験試料は、およそ９０°で破壊して、図８に示された本発明の超合金の特有の延性を示しており、これは、公知の高γ’超合金上に生成されたいずれの溶接部についても報告されていないものであった。実験により見出されたとおり、ゲルマニウムは、Ｔａ−Ｈｆ金属間粒子の間の結合を増強させ、これらの粒子の形態を変化させるが、これは、それぞれ図６ａ及び図９ａに示されるとおりである。ＥＤＳ分析により、粒子がＴａ−Ｈｆ基金属間化合物により生成されたことを確認したが、これは、図９ｂ及び９ｃを参照されたい。この効果は知られていなかったが、その理由は、化学元素の同一ＩＶＡ族に属するＳｉとは対照的に、指定された範囲のゲルマニウムでは、Ｓｉ担持ニッケル基超合金の機械的特性に影響する粒間及び樹枝間Ｎｉ−Ｇｅ基共晶が形成される結果にはならないからである。
【００６７】
それゆえ、高含有量のγ’相と、図９ａに示された延性Ｎｉ―Ｃｒ―Ｃｏ―Ｒｅ―Ｍｏ―Ｗ基マトリクスに密着した接合をともなう微細Ｔａ−Ｈｆ基金属間粒子による結晶粒界及びデンドライト境界の強化との組み合わせにより、本発明の超合金のＧｅ担持の実施形態の優れた機械的特性が実現され、さらには、異種のニッケル基粉末及びコバルト基粉末を溶接プール中でともに溶融させてから凝固させることにより溶接プールの凝固の特異性が生成されることで、不均質な溶接粉末及びワイヤを使用して生成された溶接部の特性よりも優れた溶接部の特性が生成される。Ｃｒ、Ａｌ、Ｓｉの含有量を、本発明の超合金のＧｅ及びすべてのその他の合金元素と組み合わせて最適化することにより、耐酸化性が強化された。
【００６８】
試験結果に基づいて、本発明の超合金から製造された溶接ワイヤ及び粉末が、ＨＰＴ及びＬＰＴブレードの先端部修復に最も卓越しており、分解整備から分解整備までの間の全エンジンサイクルを通じて、タービンエンジンのブレードの先端部とステータ（ｓｔａｔｏｒ）との間の最適なあそび、低い燃料消費、及び高い効率を保証することが見出された。
【００６９】
実施例５
タービンエンジン構成要素を製造する３Ｄ  ＡＭ工程を実証するため、長さ４インチ（約１０．１６ｃｍ）、高さ１インチ（約２．５４ｃｍ）、及び厚さ０．１２５インチ（約０．３１８ｃｍ）の試料を、１ｋＷのＩＰＧレーザと二つの粉末供給装置とを備えたＬＡＷＳ１０００レーザ溶接システムを使用して生成したが、このシステムは、プレアロイ粉末配合物を使用して溶接を実行するだけでなく、溶接プール中で二つの異種のニッケル及びコバルト基異種粉末を直接混合することができるものである。
【００７０】
以下の実施例に、７５重量％のニッケル基粉末及び２５重量％のコバルト基粉末を含むプレアロイ粉末配合物を用いた溶接を示す。ニッケル基粉末は、６．８重量％のＣｒ、１２重量％のＣｏ、１．５重量％のＭｏ、４．９重量％のＷ、６．３重量％のＴａ、６．１重量％のＡｌ、１．２重量％のＨｆ、２．８重量％のＲｅ、０．１重量％のＳｉ、０．１２重量％のＣ、０．０１５重量％のＢ、０．１重量％のＳｉ、及び差引のＮｉを含む。コバルト基粉末は、１７重量％のＮｉ、２０重量％のＣｒ、３重量％のＴａ、９重量％のＷ、４．４重量％のＡｌ、０．４５重量％のＹ、０．１重量％のＳｉ、及び差引のＣｏを含む。
【００７１】
試料を生成するために使用した溶接パラメータを、以下に提供する：
―  レーザビーム出力  ―  ４８０Ｗ（ワット）
―  堆積速度  ―  ３．８ｇ／分（グラム毎分）
―  溶接スピード  ―  ３．５ｉｐｍ（インチ毎分）（約８．８９ｃｍ／分）
―  溶接にわたるビーム振動スピード  ―  ４０ｉｍｐ（約１０１．６ｃｍ／分）
―  不活性ガス  ―  アルゴン
【００７２】
マルチパス溶接堆積の最中には、溶接プールを、予めプログラムされた経路のとおりに３．５ｉｐｍ（８．８９ｃｍ／分）のスピードで徐々に移動させたが、この結果、凝固に起因して、本発明の超合金と同一の好ましい化学組成を有する溶接ビーズが形成される。４２７５Ｅと印付けされた溶接金属試料の化学組成を表１に提供する。
【００７３】
溶接試験の後、試料は、２０３５〜２０５０ｏＦ（約１１１２．７８〜１１２１．１１℃）で２時間の一次時効処理、及び１１５５〜１１７０ｏＦ（約６２３．８９〜６３２．２２℃）で２４時間の二次時効処理、要求される幾何学構造への加工、続いて、ＡＭＳ  ２６４７のとおりＦＰＩと、ＡＳＴＭ  Ｅ１９２−０４のとおり放射線検査とを含む非破壊試験に通した。サイズが０．００２インチ（約０．００５０８ｃｍ）を超過する溶接不連続性は、許容しなかった。
【００７４】
小型試験試料を、ＡＳＴＭ  Ｅ−８のとおり溶接部から生成し、ＡＳＴＭ  Ｅ−２１のとおり１７７５ｏＦ（約９６８．３３℃）での引張試験に通した。
【００７５】
溶接の結果、図１０ａに示されるとおり、エピタキシャル結晶粒成長をともなう樹状構造の形成が生じた。溶接部は、亀裂及びその他の溶接不連続性がなかった。
【００７６】
溶接後の均質化及び時効熱処理の結果、図１０ｂに示されるとおり、大体積のガンマ相の析出が生じた。
【００７７】
【表８】
2020070487.tif 000010
【００７８】
表７から、以下のとおり、溶接試料は、溶接金属中、５．７重量％というＡｌのバルク（ｂａｌｋ）含有量にもかかわらず、１７７５ｏＦ（約９６８．３３℃）の温度で優れた強度及び良好な延性を示している。
【００７９】
５．７重量％のアルミニウムを含む本発明の超合金の優れた溶接性、強度、及び延性が、異種のニッケル基粉末及びコバルト基粉末により生成された溶接プールの凝固の特異性により実現された。
【００８０】
５．７重量％のＡｌを含む公知のニッケル基超合金は、周囲温度で溶接可能ではないが、その一方で、異種粉末の混合物、及び／又は粉末配合物を使用したＬＢＷ溶接は、溶接の凝固に起因して、本発明の超合金の化学組成に対応するバルク（ｂａｌｋ）化学組成を有する溶接プールを形成し、高い機械的特性を有する確実な溶接部を生成する。
【００８１】
本発明を好ましい実施形態に関して記載してきたが、本発明のその他の形態が当業者によって採用され得ることは明らかである。それゆえ、本発明の範囲は、以下の特許請求の範囲によってのみ限定されることになる。
【図１】
2020070487.tif 000011
【図２】
2020070487.tif 000012
【図３】
2020070487.tif 000013
【図４】
2020070487.tif 000014
【図５】
2020070487.tif 000015
【図６】
2020070487.tif 000016
【図７】
2020070487.tif 000017
【図８】
2020070487.tif 000018
【図９】
2020070487.tif 000019
【図１０】
2020070487.tif 000020
【誤訳訂正書】
【提出日】令和2年2月18日(2020.2.18)
【誤訳訂正１】
【訂正対象書類名】明細書
【訂正対象項目名】００４６
【訂正方法】変更
【訂正の内容】
【００４６】
【表４】
2020070487.tif 000021
【誤訳訂正２】
【訂正対象書類名】明細書
【訂正対象項目名】００４７
【訂正方法】削除
【訂正の内容】
【誤訳訂正３】
【訂正対象書類名】明細書
【訂正対象項目名】００６３
【訂正方法】変更
【訂正の内容】
【００６３】
【表６Ａ】
2020070487.tif 000022
【誤訳訂正４】
【訂正対象書類名】明細書
【訂正対象項目名】００６４
【訂正方法】変更
【訂正の内容】
【００６４】
【表６Ｂ】
2020070487.tif 000023
【誤訳訂正５】
【訂正対象書類名】明細書
【訂正対象項目名】００６５
【訂正方法】削除
【訂正の内容】
【誤訳訂正６】
【訂正対象書類名】明細書
【訂正対象項目名】００７７
【訂正方法】変更
【訂正の内容】
【００７７】
【表７】
2020070487.tif 000024
【外国語明細書】
2020070487000001.pdf